СПОСОБ ПОДГОТОВКИ К ПЕРЕРАБОТКЕ СИДЕРИТОВОЙ ЖЕЛЕЗНОЙ РУДЫ (ВАРИАНТЫ) И ПОСЛЕДУЮЩИЙ СПОСОБ ЕЕ БЕЗОТХОДНОЙ ПЕРЕРАБОТКИ

1. Способ подготовки сидеритовой железной руды к переработке, заключающийся в том, что исходную руду дробят, подвергают грохочению, и проводят декарбонизацию сидерита, отличающийся тем, что дробление и грохочение исходной руды ведут до крупности 2,0-0 мм, декарбонизацию сидерита проводят, нагревая дробленную руду до температуры 600-700°C и выдерживая ее при этой температуре в течение 60-120 минут.
2. Способ подготовки сидеритовой железной руды к переработке, заключающийся в том, что исходную руду дробят, подвергают грохочению и проводят декарбонизацию сидерита, отличающийся тем, что дробление и грохочение исходной руды ведут до крупности 2,0-0 мм, декарбонизацию сидерита проводят, нагревая дробленную руду до температуры 100-160°C, выдерживая ее при этой температуре в течение 60-240 минут при давлении 1,0-10,0 атм, и пропуская через руду окислитель.
3. Способ по п.2., отличающийся тем, что процесс окисления проводят в водной среде.
4. Способ по п.2., отличающийся тем, что процесс окисления проводят без воды.
5. Способ по п.2., отличающийся тем, что в качестве окислителя используют кислород.
6. Способ по п.2., отличающийся тем, что в качестве окислителя используют хлор, оксиды азота, пероксид водорода и т.п.
7. Способ безотходной переработки сидеритовой железной руды, заключающийся в том, что исходную сидеритовую руду подготавливают к переработке, подготовленную к переработке сидеритовую руду разделяют на железорудный концентрат и на пустую породу, согласно изобретению, сидеритовую руду подготавливают к переработке одним из описанных выше способов, а для разделения подготовленной руды на железорудный концентрат и на пустую породу добавляют к ней воду и приготавливают пульпу, на которую воздействуют кислотой для выщелачивания оксидов магния и кальция, затем отделяют образующийся раствор от осадка, который промывают и сушат, получая из него железорудный концентрат, а из раствора осаживают добавлением известкового или доломитового молока гидроксид магния, который затем сушат и прокаливают, получая магнезитовый концентрат, после чего осуществляют регенерацию кислоты, подавая в раствор серную кислоту, выделяющийся при этом одновременно с регенерацией кислоты сульфат кальция промывают и сушат, получая товарный гипс, а регенерированную кислоту используют повторно для выщелачивания пульпы.
8. Способ по п.7., отличающийся тем, что на пульпу воздействуют азотной кислотой.
9. Способ по п.7., отличающийся тем, что на пульпу воздействуют соляной кислотой.